"下記一般式1で表される部分構造を有するラジカル化合物。一般式1において、Y1及びY2はそれぞれ異なっていてもよく、二重結合を含んでいてもよく、含窒素複素環が5~7員環を形成する基を表す。R1~R8はそれぞれ異なっていてもよく、炭素数1から3のアルキル基を示す。X1及びX2はそれぞれ異なっていてもよく、炭素数0から12のアルキレン基若しくはオキシアルキレン基、又はカルボニル基を表す。。前記ラジカル化合物は、下記一般式2で表される繰り返し単位を有する重合体である、請求項1に記載のラジカル化合物。一般式2において、Y1及びY2はそれぞれ異なっていてもよく、二重結合を含んでいてもよく、含窒素複素環が5~7員環を形成する基を表す。R1~R8はそれぞれ異なっていてもよく、炭素数1から3のアルキル基を示す。X1及びX2はそれぞれ異なっていてもよく、炭素数0から12のアルキレン基若しくはオキシアルキレン基、又はカルボニル基を表す。。前記ラジカル化合物は、前記ラジカル化合物を構成する単量体の全モル数に対して、前記一般式2で表される繰り返し単位を60モル以上、有する、請求項2に記載のラジカル化合物。請求項1~3の何れか1項に記載のラジカル化合物を含有する、電極活物質。前記ラジカル化合物は、前記一般式2で表される繰り返し単位の単独重合体である、請求項4に記載の電極活物質。前記ラジカル化合物は、数平均分子量が2000以上の重合体である、請求項4又は5に記載の電極活物質。少なくとも、正極、負極、及び電解質を有する二次電池において、正極及び負極のうち少なくとも一方の電極の電極活物質として、請求項4~6のいずれか1項に記載の電極活物質を用いる二次電池。前記電極活物質が正極活物質である、請求項7に記載の二次電池。リチウム電池である請求項7又は8に記載の二次電池。下記一般式3で表されるラジカル置換アルコール化合物と、下記一般式4で表されるシラン化合物とを反応させて、下記一般式1で表される部分構造を有するラジカル化合物を得る、ラジカル化合物の製造方法。一般式3において、Yは二重結合を含んでいてもよく、含窒素複素環が5~7員環を形成する基を表す。R1~R4はそれぞれ異なっていてもよく、炭素数1から3のアルキル基を示す。Xは、炭素数0から12のアルキレン基若しくはオキシアルキレン基、又はカルボニル基を表す。。一般式4において、Rはハロゲン原子、又は炭素数1から3のアルコキシ基を示す。。一般式1において、Y1及びY2はそれぞれ異なっていてもよく、二重結合を含んでいてもよく、含窒素複素環が5~7員環を形成する基を表す。R1~R8はそれぞれ異なっていてもよく、炭素数1から3のアルキル基を示す。X1及びX2はそれぞれ異なっていてもよく、炭素数0から12のアルキレン基若しくはオキシアルキレン基、又はカルボニル基を表す。。上記で述べたように、正極活物質として遷移金属酸化物を用いたリチウム電池では、重量あたりのエネルギー密度が高く、かつ大きな出力が可能な電池の製造が困難であった。また、電気二重層キャパシタは大きな出力を有するものの、重量あたりのエネルギー密度が低く、高容量化が困難であった。硫黄化合物や導電性有機化合物を電極活物質に利用した電池では、未だエネルギー密度の高い電池が得られていなかった。また、有機ラジカル化合物の酸化還元反応を用いた電池は、その電池の製造方法によって電極にひび割れが発生してしまい、簡便に製造ができないといった問題があった。このため、より簡便な新しいプロセスでの製造が可能であり、より大きなエネルギー密度を有し、大きな出力を有する、新規な材料が望まれていた。本発明は、より簡便な新しいプロセスでの製造が可能であり、電極活物質としてエネルギー密度が高くかつ大きな出力を取り出すことができるラジカル化合物、およびその製造方法を提供することを目的とする。本発明者らが、鋭意検討した結果、分子内に下記一般式1で表される部分構造を有するラジカル化合物を電極活物質として利用することにより、前記課題を解決できることを見出した。すなわち、本発明によれば、より簡便な新しいプロセスにより、分子内に下記一般式1で表される部分構造を有するラジカル化合物を製造することができる。また、このラジカル化合物を電極活物質として用いた二次電池とすることにより、優れたサイクル特性を有し、高エネルギー密度かつ大きな出力を出すことが可能であり、より具体的には大電流を放電することができる。一実施形態は、下記一般式1で表される部分構造を有するラジカル化合物に関する。一般式1において、Y1及びY2はそれぞれ異なっていてもよく、二重結合を含んでいてもよく、含窒素複素環が5~7員環を形成する基を表す。R1~R8はそれぞれ異なっていてもよく、炭素数1から3のアルキル基を示す。X1及びX2はそれぞれ異なっていてもよく、炭素数0から12のアルキレン基若しくはオキシアルキレン基、又はカルボニル基を表す。。他の実施形態は、下記一般式3で表されるラジカル置換アルコール化合物と、下記一般式4で表されるシラン化合物とを反応させて、下記一般式1で表される部分構造を有するラジカル化合物を得る、ラジカル化合物の製造方法に関する。一般式3において、Yは二重結合を含んでいてもよく、含窒素複素環が5~7員環を形成する基を表す。R1~R4はそれぞれ異なっていてもよく、炭素数1から3のアルキル基を示す。Xは、炭素数0から12のアルキレン基若しくはオキシアルキレン基、又はカルボニル基を表す。。一般式4において、Rはハロゲン原子、又は炭素数1から3のアルコキシ基を示す。。一般式1において、Y1及びY2はそれぞれ異なっていてもよく、二重結合を含んでいてもよく、含窒素複素環が5~7員環を形成する基を表す。R1~R8はそれぞれ異なっていてもよく、炭素数1から3のアルキル基を示す。X1及びX2はそれぞれ異なっていてもよく、炭素数0から12のアルキレン基若しくはオキシアルキレン基、又はカルボニル基を表す。。簡便な新しいプロセスにより、ラジカル化合物を提供することができる。このラジカル化合物を電極活物質として用いた二次電池を、優れたサイクル特性を有するものとし、高エネルギー密度及び大出力とすることができる。ラジカル化合物ラジカル化合物は、下記一般式1で表される部分構造を有する。一般式1において、Y1及びY2はそれぞれ異なっていてもよく、二重結合を含んでいてもよく、含窒素複素環が5~7員環を形成する基を表す。R1~R8はそれぞれ異なっていてもよく、炭素数1から3のアルキル基を示す。X1及びX2はそれぞれ異なっていてもよく、炭素数0から12のアルキレン基若しくはオキシアルキレン基、又はカルボニル基を表す。。X1及びX2はそれぞれ、含窒素複素環を構成するY1及びY2の中の一つの原子典型的には、一つの炭素原子に結合している。ラジカル化合物は例えば、二次電池の電極用の電極活物質として使用することができる。この電極活物質とは、充電反応および放電反応等の電極反応に直接、寄与する物質のことであり、電池システムの中心的役割を果たすものである。このラジカル化合物は、電極活物質として使用した場合、充放電の過程で下記スキームIもしくはIIのような酸化還元反応を行う。スキームIの酸化還元反応では、一般式1で表される部分構造を有するラジカル化合物を正極に用いた場合、充電によりAからBの状態になり、電子が放出される。また、放電によりBからAの状態になり電子を受け取る。一方、IIの酸化還元反応では、ラジカル化合物を正極に用いた場合、充電によりCからDの状態になり、電子が放出される。また、放電によりDからCの状態になり電子を受け取る。酸化還元反応の安定性から、スキームIの酸化還元反応を用いて充放電を行うことが好ましい。なお、ラジカル化合物を負極に用いた場合には、充放電において、上記と逆の酸化還元反応が行われる。すなわち、スキームIの酸化還元反応では、充電によりBからAの状態になり、電子を受け取る。また、放電によりAからBの状態になり、電子が放出される。一方、IIの酸化還元反応では、充電によりDからCの状態になり、電子を受け取る。また、放電によりCからDの状態になり、電子が放出される。ラジカル化合物を負極に用いた場合も、酸化還元反応の安定性から、スキームIの酸化還元反応を用いて充放電を行うことが好ましい。上記のように、ラジカル化合物は電極活物質として使用した場合、充放電により酸化もしくは還元されるため、酸化状態と還元状態の二つの状態を有する。そして、電極活物質は充電または放電された状態の何れかの状態で、一般式1で表された部分構造を有する。一般式1で表される部分構造を有するラジカル化合物は、電極活物質として、以下のような優れた効果を有する。一副反応をほとんど起こさず、ほぼ100の割合で可逆的に安定した酸化還元反応を起こすことができる。すなわち、このラジカル化合物を電極活物質として用いた二次電池は、充放電を安定して行うことができ、サイクル特性に優れた電池となる。二ラジカル化合物を電極活物質として用いた二次電池は、関連する構成のリチウム電池などと比べて、優れた高出力特性を有する。この理由は、このラジカル化合物の置換基が大きな電極反応速度をもつために、大きな電流を一度に放電できるためである。三ラジカル化合物は、炭素、窒素、水素、酸素という質量の小さい元素のみから構成することができる。このため、電極活物質の質量を小さくでき、これを用いて製造した電極の単位質量あたりの容量密度は大きくなる。その結果、この電極活物質を用いて電池を作製した場合、質量当たりのエネルギー密度が大きな二次電池とすることができる。四ラジカル化合物は重金属を含まない軽い元素から構成されるため、安全な二次電池を作製することができる。また、高容量質量当たりで充放電サイクルの安定性に優れ、さらに大きな出力を出すことができる二次電池を実現することができる。五より簡便な新しいプロセスにより、ラジカル化合物を製造することができる。また、正極、負極、又は両電極正極と負極での電極反応に、一般式1で表される部分構造を有するラジカル化合物が直接、寄与していればよく、このラジカル化合物を用いる電極は正極もしくは負極のいずれかに限定されるものではない。すなわち、このラジカル化合物は、正極中、負極中、又は正極と負極中で使用することができる。ただし、エネルギー密度の観点から、このラジカル化合物を正極活物質として用いることが好ましい。この場合、正極活物質には、一般式1で表される部分構造を有するラジカル化合物を単独で用いることが好ましい。ただし、ラジカル化合物を他の正極活物質と組み合わせて使用することもでき、その際、他の正極活物質としては、マンガン酸リチウムまたはLiCoO2が好ましい。また、ラジカル化合物を正極活物質にのみ使用する場合、負極活物質には、高い電圧、大きな容量が得られるという点から、金属リチウム、シリコンや酸化シリコンなどのシリコン系化合物、スズや酸化スズなどのスズ系化合物、リチウムイオンが挿入脱着可能な炭素、グラファイトを用いることが好ましい。本発明の電池において電極活物質は電極に固定された状態であっても、また、電解液の溶媒中へ溶解、分散溶媒中には溶けないものの、電極から剥がれた状態、膨潤した状態であってもよい。ただし、電極に固定された状態で用いる場合、電解液への溶解による容量低下を抑制するために、固体状態で電解液に対して不溶性または低溶解性であることが好ましい。この際、電解液に対して不溶性または低溶解性であれば、膨潤しても良い。電解液への溶解性が高い場合、電極から電解液中に電極活物質が溶出することで、充放電サイクルに伴い容量が低下する場合があるためである。一般式1で表される部分構造を有するラジカル化合物は、数平均分子量が500以上であることが好ましく、数平均分子量が2000以上であることがより好ましく、数平均分子量が5000以上であることがさらに好ましい。この理由は、数平均分子量が500以上であると電池用電解液に溶解しにくくなり、さらに数平均分子量が2000以上になるとほぼ不溶となるからである。なお、上記数平均分子量は、ジメチルホルムアミドDMFを溶離液としたGPCにより、試料のDMF可溶部について測定を行うことで算出される値とする。ラジカル化合物の形状としては鎖状、分岐状、網目状のいずれでもよい。なお、得られたラジカル化合物によっては、ジメチルホルムアミド、テトラヒドロフランなどに溶解しにくく、分子量が測定出来ない場合もありうる。ラジカル化合物は、架橋剤で架橋したような構造でもよい。上記のラジカル化合物としては、下記一般式2で表される繰り返し単位を単量体モノマーとする単独重合体としても、一般式2の単量体と他の種類の単量体との共重合体としても良い。一般式2において、Y1及びY2はそれぞれ異なっていてもよく、二重結合を含んでいてもよく、含窒素複素環が5~7員環を形成する基を表す。R1~R8はそれぞれ異なっていてもよく、炭素数1から3のアルキル基を示す。X1及びX2はそれぞれ異なっていてもよく、炭素数0から12のアルキレン基若しくはオキシアルキレン基、又はカルボニル基を表す。。Xは、含窒素複素環を構成するYの中の一つの原子典型的には、一つの炭素原子に結合している。合成の都合上、一般式2の繰り返し単位を単量体モノマーとする単独重合体が好ましい。ラジカル化合物を共重合体とする場合、ラジカル化合物を構成する全ての単量体の総モル数に対して、一般式2の単量体のモル数が60モル以上であることが好ましく、70モル以上であることがより好ましく、80モル以上であることがさらに好ましく、90モル以上であることがもっとも好ましい。この理由は、ラジカル化合物中において、一般式2の単量体の割合が高いほど、電池容量を大きくできるためである。また、上記のラジカル化合物は、その一部に、ジシロキサンSi-O-Si結合を有していても良い。この理由は、シリコーンにラジカルを導入する段階で、一部副反応が生じることがあるためである。一般式1において、低コストなどの理由からR1~R8はメチル基が好ましい。X1及びX2は炭素数0から12のオキシアルキレン基が好ましいが、これらに限定されるわけではない。一般式2の繰り返し単位の例として、下記式5~21で表される部分構造を有するラジカル化合物を挙げることができる。なお、ラジカル化合物は下記式5~21に示すように、含窒素複素環中に単結合又は二重結合を含んでいてもよい。上記一般式1で表される部分構造を有するラジカル化合物は、下記一般式3で表されるラジカル置換アルコール化合物と、下記一般式4で表されるシラン化合物とを反応させることで得ることができる。一般式3において、Yは二重結合を含んでいてもよく、含窒素複素環が5~7員環を形成する基を表す。R1~R4はそれぞれ異なっていてもよく、炭素数1から3のアルキル基を示す。Xは、炭素数0から12のアルキレン基若しくはオキシアルキレン基、又はカルボニル基を表す。。一般式4において、Rはハロゲン原子、又は炭素数1から3のアルコキシ基を示す。。このラジカル化合物の中で例えば、上記式5で表される部分構造を有すラジカル化合物は、下記の合成スキーム10に示すルートで合成することができる。すなわち、塩基の存在下で、テトラクロロシランとラジカル置換アルコール化合物を反応させる方法で合成することが出来る。塩基としては、無機塩基、有機塩基を問わず用いることができる。無機塩基としては、たとえば炭酸水素ナトリウム、炭酸ナトリウム、炭酸カリウム、水酸化ナトリウム、水酸化カリウムなどであり、有機塩基としては、トリエチルアミン、ピリジンなどである。また、上記式5で表される化合物については、類似の方法で合成することが可能である。この場合、合成スキーム、使用する原料、反応条件等を適宜変更し、また公知の合成技術を組み合わせることで、目的とするラジカル化合物を合成することができる。この反応は、有機溶媒中で行うことが好ましい。有機溶媒としてはテトラヒドロフラン、トルエン、ジメチルホルムアミド、ジクロロメタン、クロロホルム等の一般的な有機溶媒を用いることができるが、さらに、モノマーの溶解性の観点から、テトラヒドロフラン溶媒中で行うことが好ましい。また、一般式1で表される部分構造を有するラジカル化合物は、電極正極、負極中に1種類のみを用いることができるが、二種類以上のラジカル化合物を組み合わせて用いても良い。また、ラジカル化合物と、他の電極活物質を組み合わせて用いても良い。このとき、電極活物質の全体の中に、ラジカル化合物が10~90質量含まれていることが好ましく、20~80質量含まれていることがより好ましい。一般式1で表される部分構造を有するラジカル化合物を正極に用いる場合、他の電極活物質として、金属酸化物、ジスルフィド化合物、本発明のラジカル化合物以外の他の安定ラジカル化合物、および導電性高分子等を組み合わせることができる。ここで、金属酸化物としては、例えば、LiMnO2、LixMn2O40<x<2等のマンガン酸リチウムまたはスピネル構造を有するマンガン酸リチウム、MnO2、LiCoO2、LiNiO2、あるいはLiyV2O50<y<2、オリビン系材料LiFePO4、スピネル構造中のMnの一部を他の遷移金属で置換した材料LiNi05Mn15O4、LiCr05Mn15O4、LiCo05Mn15O4、LiCoMnO4、LiNi05Mn05O2、LiNi033Mn033Co033O2、LiNi08Co02O2、LiN05Mn15zTizO40<z<1.5、等が挙げられる。ジスルフィド化合物としては、ジチオグリコール、2,5-ジメルカプト-1,3,4-チアジアゾール、S-トリアジン-2,4,6-トリチオール等が挙げられる。他の安定ラジカル化合物としては、ポリ4-メタクリロイロキシ-2,2,6,6-テトラメチルピペリジン-N-オキシル、ポリ4-アクリロイロキシ-2,2,6,6-テトラメチルピペリジン-N-オキシル、ポリ4-ビニロキシ-2,2,6,6-テトラメチルピペリジン-N-オキシル等が挙げられる。また、導電性高分子としては、ポリアセチレン、ポリフェニレン、ポリアニリン、ポリピロール等が挙げられる。これらの中でも特に、マンガン酸リチウムまたはLiCoO2と組み合わせることが好ましい。本発明では、これらの他の電極活物質を単独、もしくは2種以上を組み合わせて使用することもできる。一般式1で表される部分構造を有するラジカル化合物を負極に用いる場合、他の電極活物質として、グラファイトや非晶質カーボン、金属リチウムやリチウム合金、リチウムイオン吸蔵炭素、金属ナトリウム、導電性高分子等を用いることができる。また、他の安定ラジカル化合物を用いてもよい。他の安定ラジカル化合物としては、ポリ4-メタクリロイロキシ-2,2,6,6-テトラメチルピペリジン-N-オキシル、ポリ4-アクリロイロキシ-2,2,6,6-テトラメチルピペリジン-N-オキシル、ポリ4-ビニロキシ-2,2,6,6-テトラメチルピペリジン-N-オキシルなどが挙げられる。ラジカル化合物以外の電極活物質の形状としては特に限定されず、例えば金属リチウムでは薄膜状のものに限らず、バルク状のもの、粉末を固めたもの、繊維状のもの、フレーク状のもの等であっても良い。これらの中でも特に、金属リチウムまたはグラファイトと組み合わせることが好ましい。また、これらの他の電極活物質を単独、もしくは2種以上を組み合わせて使用できる。本発明の二次電池では、正極活物質又は負極活物質、または両方の電極の活物質として、一般式1で表される部分構造を有するラジカル化合物を用いる。ラジカル化合物を一方の電極用の活物質として用いる場合、他方の電極用の活物質として上記例示のような従来から公知の電極活物質を利用できる。また、電極活物質は単独で、もしくは2種以上を組み合わせて使用することもできる。一つの電極中に2種以上の電極活物質を使用する場合、従来から公知の電極活物質の少なくとも1種と、一般式1で表される部分構造を有するラジカル化合物とを組み合わせて用いてもよい。[2]導電付与剤補助導電材およびイオン伝導補助材一般式1で表される部分構造を有するラジカル化合物を電極活物質に用いる場合、インピーダンスを低下させ、エネルギー密度、出力特性を向上させる目的で、導電付与剤補助導電材やイオン伝導補助材を混合させることもできる。補助導電材としては、グラファイト、カーボンブラック、アセチレンブラック等の炭素質微粒子、気相成長炭素繊維VGCF、カーボンナノチューブ等の炭素繊維、ポリアニリン、ポリピロール、ポリチオフェン、ポリアセチレン、ポリアセン等の導電性高分子が挙げられる。イオン伝導補助材としては、高分子ゲル電解質、高分子固体電解質等が挙げられる。これらの中でも、炭素繊維を混合することが好ましい。炭素繊維を混合することで電極の引張り強度がより大きくなり、電極にひびが入ったり剥がれたりすることが少なくなる。より好ましくは、気相成長炭素繊維を混合するのが良い。これらの材料は、単独でまたは2種類以上を混合して用いることもできる。電極中のこれらの材料の割合としては、10~80質量が好ましい。[3]結着剤電極の各構成材料間の結びつきを強めるために、結着剤を用いることもできる。このような結着剤としては、ポリテトラフルオロエチレン、ポリフッ化ビニリデン、ビニリデンフルオライド-ヘキサフルオロプロピレン共重合体、ビニリデンフルオライド-テトラフルオロエチレン共重合体、スチレンブタジエン共重合ゴム、ポリプロピレン、ポリエチレン、ポリイミド、各種ポリウレタン等の樹脂バインダが挙げられる。これらの樹脂バインダは、単独でまたは2種類以上を混合して用いることもできる。電極中の結着剤の割合としては、5~30質量が好ましい。[4]触媒電極反応をより潤滑に行うために、酸化還元反応を助ける触媒を用いることもできる。このような触媒としては、ポリアニリン、ポリピロール、ポリチオフェン、ポリアセチレン、ポリアセン等の導電性高分子、ピリジン誘導体、ピロリドン誘導体、ベンズイミダゾール誘導体、ベンゾチアゾール誘導体、アクリジン誘導体等の塩基性化合物、金属イオン錯体等が挙げられる。これらの触媒は、単独でまたは2種類以上を混合して用いることもできる。電極中の触媒の割合としては、10質量以下が好ましい。[5]集電体およびセパレータ負極集電体、正極集電体としては、ニッケル、アルミニウム、銅、金、銀、アルミニウム合金、ステンレス、炭素等からなる箔、金属平板、メッシュ状などの形状のものを用いることができる。また、集電体に触媒効果を持たせたり、電極活物質と集電体とを化学結合させたりしてもよい。一方、上記の正極、および負極が接触しないようにポリエチレン、ポリプロピレン等からなる多孔質フィルムや不織布などのセパレータを用いることもできる。[6]電解質本発明において、電解質は、負極と正極の両極間の荷電担体輸送を行うものであり、一般には20°Cで105~101S/cmのイオン伝導性を有していることが好ましい。電解質としては、例えば電解質塩を溶剤に溶解した電解液を利用することができる。電解質塩として、例えばLiPF6、LiClO4、LiBF4、LiCF3SO3、LiCF3SO22N、LiC2F5SO22N、LiCF3SO23C、LiC2F5SO23C等の従来から公知の材料を用いることができる。これらの電解質塩は、単独でまたは2種類以上を混合して用いることもできる。また、電解液に溶剤を用いる場合、溶剤としては例えばエチレンカーボネート、プロピレンカーボネート、ジメチルカーボネート、ジエチルカーボネート、メチルエチルカーボネート、γ-ブチロラクトン、テトラヒドロフラン、ジオキソラン、スルホラン、ジメチルホルムアミド、ジメチルアセトアミド、N-メチル-2-ピロリドン等の有機溶媒を用いることができる。これらの溶剤を単独もしくは2種類以上を混合して用いることもできる。さらに、本発明では電解質として固体電解質を用いることもできる。これら固体電解質に用いられる高分子化合物としては、ポリフッ化ビニリデン、フッ化ビニリデン-ヘキサフルオロプロピレン共重合体、フッ化ビニリデン-エチレン共重合体、フッ化ビニリデン-モノフルオロエチレン共重合体、フッ化ビニリデン-トリフルオロエチレン共重合体、フッ化ビニリデン-テトラフルオロエチレン共重合体、フッ化ビニリデン-ヘキサフルオロプロピレン-テトラフルオロエチレン三元共重合体等のフッ化ビニリデン系重合体や、アクリロニトリル-メチルメタクリレート共重合体、アクリロニトリル-メチルアクリレート共重合体、アクリロニトリル-エチルメタクリレート共重合体、アクリロニトリル-エチルアクリレート共重合体、アクリロニトリル-メタクリル酸共重合体、アクリロニトリル-アクリル酸共重合体、アクリロニトリル-ビニルアセテート共重合体等のアクリルニトリル系重合体、さらにポリエチレンオキサイド、エチレンオキサイド-プロピレンオキサイド共重合体、これらのアクリレート体やメタクリレート体の重合体などが挙げられる。これらの高分子化合物に電解液を含ませてゲル状にしたものを用いても、電解質塩を含有させた高分子化合物のみをそのまま用いても良い。[7]二次電池図1に、本発明の電池の一実施形態の構成を示す。図1に示された電池は、正極5と負極3と電解質を含むセパレータ4を介して対向するように重ね合わせ、さらに正極5上に正極集電体6を重ね合わせた構成を有している。これらは負極側のステンレス外装1と正極側のステンレス外装1とで外装され、その間には、両者の電気的接触を防ぐ目的で、プラスチック樹脂等の絶縁性材料からなる絶縁パッキン2が配置される。なお、電解質として固体電解質やゲル電解質を用いる場合は、セパレータ4に代えてこれら電解質を電極間に介在させる形態にすることもできる。本発明では、このような構成において、負極3もしくは正極5または両電極に用いられる電極活物質が、一般式1で表される部分構造を有するラジカル化合物を含有する電極活物質となっている。本発明の電池は、電池容量の点から、正極活物質として上記の電極活物質を用いたリチウム二次電池とすることが好ましい。本発明において、電池の形状は特に限定されず、従来から公知のものを用いることができる。電池形状としては、電極積層体、あるいは巻回体を金属ケース、樹脂ケース、あるいはアルミニウム箔などの金属箔と合成樹脂フィルムからなるラミネートフィルム等によって封止したもの等が挙げられ、円筒型、角型、コイン型、およびシート型等で作製されるが、本発明はこれらに限定されるものではない。[8]二次電池の製造方法二次電池の製造方法としては特に限定されず、材料に応じて適宜、選択した方法を用いることができる。例えば、電極活物質、導電付与剤などに溶剤を加えてスラリー状にして電極集電体に塗布し、加熱もしくは常温で溶剤を揮発させることにより電極を作製する。さらに、この電極を対極、セパレータを挟んで積層または巻回して外装体で包み、電解液を注入して封止するといった方法である。スラリー化のための溶剤としては、テトラヒドロフラン、ジエチルエーテル、エチレングリコールジメチルエーテルなどのエーテル系溶媒、N、N-ジメチルホルムアミド、N-メチルピロリドン等のアミン系溶媒、ベンゼン、トルエン、キシレンなどの芳香族炭化水素系溶媒、ヘキサン、ヘプタンなどの脂肪族炭化水素系溶媒、クロロホルム、ジクロロメタン、ジクロロエタン、トリクロロエタン、四塩化炭素等のハロゲン化炭化水素系溶媒、アセトン、メチルエチルケトンなどのアルキルケトン系溶媒、メタノール、エタノール、イソプロピルアルコールなどのアルコール系溶媒、ジメチルスルホキシド等が挙げられる。また、電極の作製法としては、電極活物質、導電付与剤などを乾式で混練した後、薄膜化して電極集電体上に積層する方法もある。電極の作製において、特に有機物の電極活物質、導電付与剤などに溶剤を加えスラリー状にして電極集電体に塗布し、加熱もしくは常温で溶剤を揮発させる方法の場合、電極の剥がれ、ひび割れ等が発生しやすい。本発明のラジカル化合物を用い、好ましくは80μm以上で500μm以下の厚さの電極を作製した場合、電極の剥がれ、ひび割れ等が発生しにくく均一な電極が作製できる、といった特徴を有している。電池を製造する際には、電極活物質として、一般式1の部分構造を有するラジカル化合物そのものを使用しても、電極反応によって一般式1の部分構造を有するラジカル化合物に変化する化合物を用いても良い。電極反応によってラジカル化合物に変化する化合物の例としては、下記のものを挙げることができる。ラジカル化合物を還元したアニオン体とリチウムイオンやナトリウムイオンといった電解質カチオンとからなるリチウム塩やナトリウム塩、ラジカル化合物を酸化したカチオン体とPF6やBF4といった電解質アニオンとからなる塩。本発明に於いて、電極からのリードの取り出し、外装等のその他の製造条件は電池の製造方法として従来から公知の方法を用いることができる。以下、本発明の詳細について合成例、実施例により具体的に説明するが、本発明はこれらの実施例に限定されるものではない。合成例1以下に示す合成スキーム23に従い、上記式5で表される部分構造を有するラジカル化合物Aの合成を行った。氷浴につけた1Lの3口フラスコに、アルゴン雰囲気下、テトラクロロシラン17.0g100mmol、脱水テトラヒドロフラン100mL、トリエチルアミン33.4mL240mmolを加えた。さらに、あらかじめ300mLの脱水テトラヒドロフランに溶解させた4-ヒドロキシ-2,2,6,6-テトラメチルピペリジン-N-オキシルTEMPO-OH34.4g200mmolを、1時間かけてゆっくりと滴下した。さらに、氷浴をはずして室温で1時間攪拌した後、ろ過によりモノマーであるDichlorobis2,2,6,6-tetramethylpiperidine-N-oxyl-4-oxysilaneのテトラヒドロフラン溶液を得た。さらに、得られたモノマー溶液に、水7.2mL400mmol、トリエチルアミン33.4mL240mmolを加えて3時間、60°Cで反応させた。反応溶液をろ過し、エバポレーターにより溶媒と未反応のトリエチルアミンを留去した後、メタノール500mL×3を加えて室温で攪拌することでポリマーを洗浄した。洗浄後、真空乾燥40°C、6時間を行うことで、収率70でラジカル化合物AのポリマーPoly[bis2,2,6,6-tetramethylpiperidine-N-oxyl-4-oxysiloxane]Aを得た。得られたポリマーは有機溶媒に不溶であり、分子量の測定は出来なかった。合成例2以下に示す合成スキーム24に従い、TEMPO-OHの代わりに3-ヒドロキシ-2,2,5,5-テトラメチルピロリジン-N-オキシルPROXYL-OH;5員環化合物を用いてラジカル化合物Bの合成を行った。氷浴につけた1Lの3口フラスコに、アルゴン雰囲気下、テトラクロロシラン17.0g100mmol、脱水テトラヒドロフラン100mL、トリエチルアミン33.4mL240mmolを加えた。さらに、あらかじめ300mLの脱水テトラヒドロフランに溶解させた3-ヒドロキシ-2,2,5,5-テトラメチルピロリジン-N-オキシルPROXYL-OH31.6g200mmolを1時間かけてゆっくりと滴下した。さらに、氷浴をはずして室温で1時間攪拌した後、ろ過によりモノマーであるDichlorobis2,2,6,6-tetramethylpyrroridine-N-oxyl-4-oxysilaneのテトラヒドロフラン溶液を得た。さらに、得られたモノマー溶液に、水7.2mL400mmol、トリエチルアミン33.4mL240mmolを加えて3時間、60°Cで反応させた。反応溶液をろ過し、エバポレーターにより溶媒と未反応のトリエチルアミンを留去した後、メタノール500mL×3を加えて室温で攪拌することでポリマーを洗浄した。洗浄後、真空乾燥40°C、6時間を行うことで、収率60でラジカル化合物BのポリマーPoly[bis2,2,6,6-tetramethylpyrroridine-N-oxyl-4-oxysiloxane]を得た。得られたポリマーは有機溶媒に不溶であり、分子量の測定は出来なかった。合成例3以下に示す合成スキーム25に従い、TEMPO-OHの代わりに3-カルボキシ-2,2,5,5-テトラメチルピロリジン1-オキシルPROXYL-COOH;5員環化合物を用いてラジカル化合物Cの合成を行った。氷浴につけた1Lの3口フラスコに、アルゴン雰囲気下、テトラクロロシラン17.0g100mmol、脱水テトラヒドロフラン100mL、トリエチルアミン33.4mL240mmolを加えた。さらに、あらかじめ300mLの脱水テトラヒドロフランに溶解させた3-カルボキシ-2,2,5,5-テトラメチルピロリジン-N-オキシルPROXYL-COOH37.2g200mmolを1時間かけてゆっくりと滴下した。さらに、氷浴をはずして室温で1時間攪拌した後、ろ過によりモノマーであるDichlorobis2,2,5,5-tetramethylpyrroridine-N-oxyl-4-carboxysilaneのテトラヒドロフラン溶液を得た。さらに、得られたモノマー溶液に、水7.2mL400mmol、トリエチルアミン33.4mL240mmolを加えて3時間、60°Cで反応させた。反応溶液をろ過し、エバポレーターにより溶媒と未反応のトリエチルアミンを留去した後、メタノール500mL×3を加えて室温で攪拌することでポリマーを洗浄した。洗浄後、真空乾燥40°C、6時間を行うことで、収率60でラジカル化合物CのポリマーPoly[bis2,2,5,5-tetramethylpiperidine-N-oxyl-4-carboxysiloxane]を得た。得られたポリマーは有機溶媒に不溶であり、分子量の測定は出来なかった。実施例1<正極の作製>合成例1で合成したラジカル化合物A200mg、グラファイト粉末700mg、ポリテトラフルオロエチレンPTFE樹脂バインダ100mgを測り採り、メノウ乳鉢を用い混練した。10分ほど乾式混合して得られた混合体を、圧力を掛けてローラー延伸することにより、厚さ約150μmの薄膜とした。これを、真空中80°Cで一晩乾燥した後、直径12mmの円形に打ち抜き、コイン電池用電極を成型した。なお、この電極の質量は15.0mgだった。<セル作製>次に、得られた電極を電解液に浸して、電極中の空隙に電解液を染み込ませた。電解液としては、1.0mol/LのLiPF6電解質塩を含むエチレンカーボネート/ジエチルカーボネート混合溶液混合体積比3:7を用いた。電解液を含浸させた電極を、正極集電体上に置き、その上に同じく電解液を含浸させたポリプロピレン多孔質フィルムセパレータを積層した。さらに負極となるリチウム張り合わせ銅箔を積層し、周囲に絶縁パッキンを配置した状態で正極側及び負極側からそれぞれのステンレス外装を重ね合わせた。これを、かしめ機によって圧力を加えることで、正極活物質としてラジカル化合物A、負極活物質として金属リチウムを用いた密閉型のコイン型電池とした。<充放電評価>以上のように作製したコイン型電池を、0.1mAの定電流で電圧が4.0Vになるまで充電し、その後、0.1mAの定電流で3.0Vまで放電を行った。その結果、電圧は3.5V付近で約3時間10分ほぼ一定となり、その後、急激に低下した。電極活物質あたりの放電容量は132mAh/gだった。同様に、4.0~3.0Vの範囲で充放電を50回繰り返した。その結果、50回の充放電すべてにおいて、放電時に3.5V付近で電圧が一定になり、50回目の放電容量/1回目の放電容量は97だった。次に、コイン型電池を0.1mAの定電流で電圧が4.0Vになるまで充電し、その後、5.0mAの定電流で放電を行った。その結果、電圧は3.4V付近で一定となり、その後、急激に低下した。5.0mA放電における放電容量/0.1mA放電における放電容量は93だった。実施例2<正極の作製>小型ホモジナイザ容器にN-メチルピロリドン20gをはかりとり、ポリフッ化ビニリデンPVdF300mgを加え、30分間撹拌し完全に溶解させた。そこへ、ラジカル化合物Aを200mgを加え、全体が均一なオレンジ色になるまで5分間撹拌した。ここへ気相成長炭素繊維VGCF500mgを加え、さらに15分間撹拌することによりスラリーを得た。得られたスラリーをアルミニウム箔上に塗布し、120°Cで乾燥させて正極を作製した。正極層の厚みは120μmだった。作製した電極に、剥がれ、ひび割れ等は見られなく、表面は均一であった。これを、直径12mmの円形に打ち抜き、コイン電池用電極を成型した。なお、この電極の質量は16.2mgうち、アルミニウム箔は6.0mgだった。<負極の作製>グラファイト粉末粒径6ミクロン13.5gと、ポリフッ化ビニリデン1.35g、カーボンブラック0.15g、N-メチル-2-ピロリドン溶媒30gを良く混合し、負極スラリーを作製した。カーボン系導電塗料でコートされた厚さ32μmのエキスパンドメタル銅箔片面に負極のスラリーを塗布し、真空乾燥させることにより負極を作製した。集電体を含む負極全体の厚みは90ミクロンであった。<セル作製>次に、得られた正極を電解液に浸して、電極中の空隙に電解液を染み込ませた。電解液としては、1.0mol/LのLiPF6電解質塩を含むエチレンカーボネート/ジエチルカーボネート混合溶液混合体積比3:7を用いた。電解液を含浸させた電極は、正極集電体アルミ箔上に置き、その上に同じく電解液を含浸させたポリプロピレン多孔質フィルムセパレータを積層した。さらに負極となるグラファイト層を片面に付した銅箔を積層した。さらに、周囲に絶縁パッキンを配置した状態で正極側及び負極側からそれぞれのステンレス外装を重ね合わせた。これを、かしめ機によって圧力を加えることで、正極活物質としてラジカル化合物A、負極活物質としてグラファイトを用いた密閉型のコイン型電池とした。<充放電評価>以上のように作製したコイン型電池にコンディショニング充放電を行い、さらに0.1mAの定電流で電圧が4.0Vになるまで充電し、その後、0.1mAの定電流で3.0Vまで放電を行った。その結果、3.5V付近に電圧平坦部が観測され、電極活物質あたりの放電容量は130mAh/gだった。さらに、50°Cの温度において電圧範囲4.0~3.0Vで充放電を50回繰り返した。その結果、50回の充放電すべてにおいて、放電時に3.5V付近で電圧が一定になり、50回目の放電容量/1回目の放電容量は96だった。次に、コイン型電池を0.1mAの定電流で電圧が4.0Vになるまで充電し、その後、5.0mAの定電流で放電を行った。その結果、電圧は3.4V付近で一定となり、その後急激に低下した。5.0mA放電における放電容量/0.1mA放電における放電容量は92だった。実施例3<正極の作製>ホモジナイザのカップに純水42mL、カルボキシメチルセルロースCMC400mg4wtを加え、ホモジナイザで完全に溶解させた後、PTFEの水分散溶液100mg1wtを加えて攪拌させた。さらに、VGCF2.5g15wtを少しずつ加えて均一になるまで攪拌させた。得られた黒色のスラリーに、ラジカル化合物A7g70wtを加えて、さらに均一になるまで攪拌しスラリーを作製した。さらに、得られたスラリーをアルミ箔20μm上に塗布した後、50°Cで乾燥させることで正極を作製した。作製した電極に、剥がれ、ひび割れ等は見られなく、表面は均一であった。これを、直径12mmの円形に打ち抜き、コイン電池用電極を成型した。なお、この電極の質量は17.2mgうち、アルミニウム箔は6.0mgだった。<セル作製>次に、得られた電極を電解液に浸して、電極中の空隙に電解液を染み込ませた。電解液としては、1.0mol/LのLiPF6電解質塩、4wtの環状エーテル化合物の両方を含むエチレンカーボネート/ジエチルカーボネート混合溶液混合体積比3:7を用いた。電解液を含浸させた電極は、正極集電体上に置き、その上に同じく電解液を含浸させたポリプロピレン多孔質フィルムセパレータを積層した。さらに負極となるリチウムディスクを積層した。周囲に絶縁パッキンを配置した状態で正極側及び負極側からそれぞれのステンレス外装を重ね合わせた。これを、かしめ機によって圧力を加えることで、正極活物質としてラジカル化合物A、負極活物質として金属リチウムを用いた密閉型のコイン型電池とした。<充放電評価>以上のように作製したコイン型電池にコンディショニング充放電を行い、さらに0.1mAの定電流で電圧が4.0Vになるまで充電し、その後、0.1mAの定電流で3.0Vまで放電を行った。その結果、3.5V付近で電圧平坦部が観測され、電極活物質あたりの放電容量は134mAh/gだった。さらに、50°Cの温度において電圧範囲4.0~3.0Vで充放電を50回繰り返した。その結果、50回の充放電すべてにおいて、放電時に3.5V付近で電圧が一定になり、50回目の放電容量/1回目の放電容量は96だった。次に、コイン型電池を0.1mAの定電流で電圧が4.0Vになるまで充電し、その後、5.0mAの定電流で放電を行った。5.0mA放電における放電容量/0.1mA放電における放電容量は95だった。実施例4<セル作製>ラジカル化合物Aの代わりに、ラジカル化合物Bを用いること以外は、実施例3と同様の方法を用いて正極を作製し、それを用いてコイン型電池を作製した。作製した電極に、剥がれ、ひび割れ等は見られなく、表面は均一であった。このコイン型電池の正極の重さは16.8mgであったうち、アルミニウム箔は6.0mg。<充放電評価>以上のように作製したコイン型電池にコンディショニング充放電を行い、さらに0.1mAの定電流で電圧が4.0Vになるまで充電し、その後、0.1mAの定電流で3.0Vまで放電を行った。その結果、3.5V付近で電圧平坦部が観測され、電極活物質あたりの放電容量は143mAh/gだった。さらに、50°Cの温度において電圧範囲4.0~3.0Vで充放電を50回繰り返した結果、50回目の放電容量/1回目の放電容量は96だった。次に、コイン型電池を0.1mAの定電流で電圧が4.0Vになるまで充電し、その後、5.0mAの定電流で放電を行った。5.0mA放電における放電容量/0.1mA放電における放電容量は94だった。実施例5<セル作製>ラジカル化合物Aの代わりに、ラジカル化合物Cを用いること以外は、実施例3と同様の方法を用いて正極を作製し、それを用いてコイン型電池を作製した。作製した電極に、剥がれ、ひび割れ等は見られなく、表面は均一であった。このコイン型電池の正極重さは17.3mgうち、アルミニウム箔は6.0mgであった。<充放電評価>以上のように作製したコイン型電池にコンディショニング充放電を行い、さらにこのコイン型電池を、0.1mAの定電流で電圧が4.0Vになるまで充電し、その後、0.1mAの定電流で3.0Vまで放電を行った。その結果、3.5V付近で電圧平坦部が観測され、電極活物質あたりの放電容量は126mAh/gだった。さらに、50°Cの温度において電圧範囲4.0~3.0Vで充放電を50回繰り返した結果、50回目の放電容量/1回目の放電容量は95だった。次に、コイン型電池を0.1mAの定電流で電圧が4.0Vになるまで充電し、その後、5.0mAの定電流で放電を行った。5.0mA放電における放電容量/0.1mA放電における放電容量は93だった。実施例6<セル作製>実施例3で作製したラジカル化合物Aを含有する正極と、実施例2で作製したグラファイト負極とをセパレータを介して順に重ねあわせ、電極積層体を作製した。積層体の最上部には、リチウム供給源となるリチウム金属張り合わせ銅箔を挿入した。正極集電体アルミ箔および正極リードを超音波溶接し、さらに同様に負極集電体銅箔、リチウム供給源集電体銅箔、および負極リードを溶接した。それらを厚み115ミクロンのアルミラミネートフィルムで覆い、リード部を含む3辺を先に熱融着した。次に、1mol/LのLiPF6を含む、EC/DEC=3/7の混合電解液をセル中に挿入し、電極中に良く含浸させた。最終的に減圧下にて最後の4辺目を熱融着し、蓄電デバイスを作製した。<充放電評価>以上のように作製したアルミラミネートセルにコンディショニング充放電を行い、1mAの電流で4Vまで充電を行った。その後、同じく1mAの電流で放電を行い3.0Vまでの容量を測定した。その結果、電圧平坦部が3.5V付近で観測され、電極活物質あたりの放電容量は130mAh/gだった。さらに、50°Cの温度において電圧範囲4.0~3.0Vで充放電を50回繰り返した結果、50回目の放電容量/1回目の放電容量は92だった。次に、アルミラミネートセルを0.1mAの定電流で電圧が4.0Vになるまで充電し、その後、5.0mAの定電流で放電を行った。5.0mA放電における放電容量/0.1mA放電における放電容量は94だった。実施例7<セル作製>実施例3で作製したラジカル化合物Aを含有する正極の代わりに、実施例4で作製したラジカル化合物Bを含有する正極を用いること以外は、実施例6と同様の方法でアルミラミネート電池を作製した。<充放電評価>以上のように作製したアルミラミネートセルにコンディショニング充放電を行い、1mAの電流で4.0Vまで充電を行った。その後同じく1mAの電流で放電を行い3.0Vまでの容量を測定した。その結果、電圧平坦部が3.5V付近で観測され、電極活物質あたりの放電容量は143mAh/gだった。さらに、50°Cの温度において電圧範囲4.0~3.0Vで充放電を50回繰り返した結果、50回目の放電容量/1回目の放電容量は96だった。次に、アルミラミネート電池を0.1mAの定電流で電圧が4.0Vになるまで充電し、その後、5.0mAの定電流で放電を行った。5.0mA放電における放電容量/0.1mA放電における放電容量は90だった。実施例8<セル作製>実施例3で作製したラジカル化合物Aを含有する正極の代わりに、実施例5で作製したラジカル化合物Cを含有する正極を用いること以外は、実施例6と同様の方法によりアルミラミネートセルを作製した。<充放電評価>以上のように作製したアルミラミネートセルにコンディショニング充放電を行い、1mAの電流で4Vまで充電を行った。その後同じく1mAの電流で放電を行い3.0Vまでの容量を測定した。その結果、電圧平坦部が3.5V付近で観測され、電極活物質あたりの放電容量は124mAh/gだった。さらに、50°Cの温度において電圧範囲4.0~3.0Vで充放電を50回繰り返した結果、50回目の放電容量/1回目の放電容量は93だった。次に、アルミラミネートセルを0.1mAの定電流で電圧が4.0Vになるまで充電し、その後、5.0mAの定電流で放電を行った。5.0mA放電における放電容量/0.1mA放電における放電容量は92だった。比較例1実施例1と同様な方法で、ただし、ラジカル化合物Aを用いる代わりにグラファイト粉末の使用量を900mgに増やして、コイン型電池を作製した。作製した電池に対して、実施例1と同様にして充放電を行った。その結果、放電時に電圧平坦部はみられず電圧は急速に低下し、電池として十分に動作しなかった。比較例2実施例1と同様な方法で、ただし、ラジカル化合物Aの代わりにLiCoO2を用いて、コイン型電池を作製した。作製した電池に対して、実施例1と同様にして充放電を行い、電極活物質あたりの放電容量を計算したところ、123mAh/gであった。4.0~3.0Vの範囲で充放電を50回繰り返した結果、50回目の放電容量/1回目の放電容量は96だった。しかしながら、5.0mA放電における放電容量/0.1mA放電における放電容量は27と、放電電流値を大きくすると大幅に容量が低下した。比較例3実施例1と同様な方法で、ただし、ラジカル化合物Aの代わりにポリ[ビニルオキシ2,2,6,6-テトラメチルピペリジノキシル-N-オキシル]を用いて、コイン型電池を作製した。作製した電池に対して、実施例1と同様にして充放電を行い、電極活物質あたりの放電容量を計算したところ、初回の放電容量は123mAh/gであった。しかしながら、4.0~3.0Vの範囲で充放電を50回繰り返した結果、50回目の放電容量/1回目の放電容量は55に低下した。また、5.0mA放電における放電容量/0.1mA放電における放電容量は70であった。比較例4実施例1と同様の方法で、ただし、ラジカル化合物Aの代わりに、ポリ[メタクリロイルオキシ2,2,6,6-テトラメチルピペリジノキシル-N-オキシルを用いて、コイン型電池を作製した。作製した電池に対して、実施例1と同様にして充放電を行い、電極活物質あたりの放電容量を計算したところ、初回の放電容量は101mAh/gであった。4.0~3.0Vの範囲で充放電を50回繰り返した結果、50回目の放電容量/1回目の放電容量は60だった。また、5.0mA放電における放電容量/0.1mA放電における放電容量は50であった。以下の表に、実施例および比較例をまとめる。表1の結果より、一般式1で表される部分構造を有するラジカル化合物を電極活物質として用いた二次電池は、優れたサイクル特性を有し、かつ高エネルギー密度及び大出力となることを確認できた。付記一般式4で表されるシラン化合物として、ハロゲン化合物を用いる、ラジカル化合物の製造方法。"